상기 리튬 이 차 전지 용 양극 활물질 91 중량 ％, 전도 제 로서 그라 파이트 를 6 중량 ％, 결착 제 로서 폴리 불화 비닐리덴 ( polyvinylidene fluoride : 이하 PVdF 라 함 ) 3 중량 ％ 를 혼합 하 고 , N - 메틸 - 2 - 피 롤리 돈 ( N - methyl - 2 - pyrrolidone : 이하 NMP 라 함 ) 에 분산 시켜 정극 혼합 슬러리 를 제조 하 였 다 . 상기 슬러리 를 알루미늄박 에 균일 하 게 도포 ㆍ건조후 프레스 기 로 압축 하 여 양극 을 제조 하 였 다 .